(57)【特許請求の範囲】
【請求項１】
重合体中に６０〜９５wt％の、アルコキシアルキル基の炭素数が４〜８であるアクリル酸アルコキシアルキルから誘導された第１の単位と、重合体中に０．１〜２０wt％の範囲の量のビニルモノマーから誘導された第２の単位と、重合体中に０．１〜３７wt％の範囲の量の、第２の単位を構成するビニルモノマー以外のビニルモノマーから誘導された第３の単位を含む重合体を含む医療用粘着剤であって、ここに前記アクリル酸アルコキシアルキルのホモポリマーのＴｇが、動的粘弾性測定装置で測定して−３５℃以下であり、前記第２の単位を構成するビニルモノマーのホモポリマーのＴｇが少なくとも２５℃であり、前記第３の単位を構成するビニルモノマーのホモポリマーのＴｇが２５℃未満であり、前記粘着剤は３７℃、４０％ＲＨの条件下で、少なくとも１１００ｇ／（m2・２４時間）の水蒸気透過率を有し、前記粘着剤の接着強度は医療用途に適している、医療用粘着剤。
【請求項２】
前記重合体のＴｇが−１０℃以下である請求項１記載の医療用粘着剤。
【請求項３】
前記重合体が放射線照射されて、これを部分的に架橋してなる、請求項１または２記載の医療用粘着剤。
【請求項４】
請求項１〜３のいずれか記載の医療用粘着剤を有する医療用ドレッシング材。
【請求項５】
水蒸気透過性基材とその上に設けられた水蒸気透過性粘着剤とを含む医療用ドレッシング材であって、前記粘着剤が、重合体中に６０〜９５wt％の、アルコキシアルキル基の炭素数が４〜８であるアクリル酸アルコキシアルキルから誘導された第１の単位と、重合体中に０．１〜２０wt％の範囲の量のビニルモノマーから誘導された第２の単位と、重合体中に０．１〜３７wt％の範囲の量の、第２の単位を構成するビニルモノマー以外のビニルモノマーから誘導された第３の単位を含む重合体を含む医療用粘着剤であって、ここに前記アクリル酸アルコキシアルキルのホモポリマーのＴｇが、動的粘弾性測定装置で測定して−３５℃以下であり、前記第２の単位を構成するビニルモノマーのホモポリマーのＴｇが少なくとも２５℃であり、前記第３の単位を構成するビニルモノマーのホモポリマーのＴｇが２５℃未満であり、前記粘着剤は３７℃、４０％ＲＨの条件下で、少なくとも１１００ｇ／（m2・２４時間）の水蒸気透過率を有し、前記粘着剤の接着強度は医療用途に適している、医療用ドレッシング材。
【発明の詳細な説明】
【０００１】
【産業上の利用分野】
本発明は、人体等の負傷手当用品である、医療用ドレッシング材等に用いられる医療用粘着剤に関する。
【０００２】
【従来の技術】
特開平２−２３２０４８号公報は、かぶれを防止し、皮膚に対する充分な接着性と接着剤としての凝集力を兼ね備えた、外用貼着剤を提供することを目的として、基材フィルムの片面に感圧接着剤を設け、この接着剤として、アクリル酸又はメタアクリル酸のアルキルエステル単量体４０〜８０ｗｔ％、アルコキシ基含有エチレン性不飽和単量体１０〜５０ｗｔ％及びカルボキシル基含有エチレン性不飽和単量体１〜１０ｗｔ％から形成される共重合体であってＴｇが２５０°Ｋ以下であり、乾燥後の共重合体のゲル分率が２５ｗｔ％以上である外用貼着剤を提案している。前記接着剤の形成に用いられるアルコキシ基含有エチレン性不飽和単量体はアルコキシアルキルアクリレートを含む。このアルコキシ基含有エチレン性不飽和単量体の前記共重合体中の含量を５０ｗｔ％以下にしたのは、５０ｗｔ％を超えると重合体の親水性が高くなり過ぎて皮膚に対する接着性が低下する為であると述べられている。この接着剤は水蒸気透過性が低い。例えば、実施例に示された水蒸気透過性は、最高のもので、４０℃、３０％ＲＨ下において１１００ｇ／（m2・２４時間）である。
【０００３】
特開平４−１５０８６５号公報は、皮膚接着性が良好で、皮膚刺激性も低い医療用粘着テープを提供することを目的として、柔軟な支持体上に架橋型粘着剤層を設けてなる粘着テープにおいて、前記架橋剤層がアクリル酸アルキルエステルとアクリル酸アルコキシアルキルとの混合物でアクリル酸アルコキシアルキルエステルの含量が５０ｗｔ％以下のもの９９〜９９．９ｗｔ％と、カルボキシル基及び／又はヒドロキシル基含有単量体０．１〜１ｗｔ％との共重合体の架橋体を含むものを提案している。この共重合体中で用いられるアクリル酸アルコキシアルキルの量が５０ｗｔ％未満とされているのは、皮膚接着性や薬物溶解性、薬物安定性等の特性をバランスよく兼備した粘着剤とするためであるとされている。しかし、この粘着剤は、上記特開平２−２３２０４８号公報と同様、水蒸気透過性が低い。
【０００４】
特開平４−２７２７５４号公報は、接着性、通気性、抗菌性のある接着性ドレッシングを提供することを目的として、熱可塑性ポリウレタンエラストマーの膜の片面に接着剤層を積層し、この接着剤層の面の一部に親水性多孔質膜を積層してなる接着性ドレッシングを提案している。この親水性多孔質膜は、多孔質ポリオレフィン等の膜にメトキシエチルアクリレート等のアクリル酸アルコキシアルキル及び／又はアルキルアクリルアミドをグラフトさせて作る。前記アクリル酸アルコキシアルキルの具体例としてメトキシエチルアクリレート又はメトキシエチルメタアクリレートが挙げられている。しかし、このメトキシエチルアクリレート等のグラフトされたポリマーは多孔質膜に親水性を付与することが目的であり、粘着剤としての機能を持たない。
【０００５】
特開平４−２７２７６４は、創面への良好な密着性を有し、創傷部と接触しても容易に分解、離脱することがなく、水蒸気透過性と液体透過性を兼備え、かつ創面において適度な湿り気を保ち、創傷部の治癒を行うことができる創傷被覆材を提供することを目的として、熱可塑性ポリウレタンエラストマーの膜の表面に親水性ポリマーの層を化学的結合により形成させてなる創傷被覆材を提案している。前記親水性ポリマーの具体例として、アクリル酸アルコキシアルキルのホモポリマー又はコポリマーをグラフトにより形成することが挙げられている。しかし、このグラフトされたポリマーは、上述の例と同様に、膜への親水性付与が目的であり、粘着剤としての機能はない。
【０００６】
【発明が解決しようとする課題】
本発明は、高い水蒸気透過性（具体的には３７℃、４０％ＲＨ下に、１１００ｇ／（m2・２４時間）以上）を有し、剥がれにくくかつ剥がすときに皮膚を傷つけない適度の接着力及びそのような適度な接着力持続性並びに適度の凝集力を有する医療用粘着剤を提供することである。
【０００７】
【課題を解決するための手段】
本発明の第１の態様は、ホモポリマーのＴｇが−３５℃以下のアクリル酸アルコキシアルキルから誘導された単位を５０ｗｔ％を超えて含む重合体を含む医療用粘着剤である。前記単位はアクリル酸部分のビニル重合により誘導された単位である。
【０００８】
本発明粘着剤は、親水性の高いアルコキシル基を、アルキルアクリレートのアルキル基部分に導入することにより、高い水蒸気透過性を達成する。また、かかるアクリル酸アルコキシアルキルは非水溶性であるため、発汗等による水分の影響を受けにくく、皮膚に対して剥がれにくくかつ剥がすときに皮膚を傷つけない適度な接着力及び凝集力を、経時しても維持する重合体を与える。
【０００９】
本発明粘着剤が由来するアクリル酸アルコキシアルキルは、そのホモポリマーのＴｇが−３５℃以下、好ましくは、−４０℃以下、更に好ましくは−５０℃以下である。Ｔｇの下限は特にないが、−８０℃程度であることが好ましい。それより低いものは入手が困難であり、また、本発明粘着剤の凝集力を低下させるおそれがあるからである。ここに言うＴｇは、動的粘弾性測定装置（レオメトリックス社製ＲＳＡ−II（商標））を用いて、圧縮モード及び測定周波数１ラジアン／秒で測定したときのｔａｎδのピーク温度である。ここで、Ｔｇを−３５℃以下と規定するのは、適度な接着力を得るためであり、また、−４０℃以下、更には−５０℃以下であれば、更に適度な接着力が得られる。
【００１０】
前記ホモポリマーのＴｇが−３５℃のアクリル酸アルコキシアルキルは、Ｔｇの制御が容易な点から、そのアルコキシアルキル基の炭素数が４〜８のものが好ましく、更に好ましくは６〜８のものである。具体的なアルコキシアルキル基としては、メトキシプロピル基、エトキシエチル基、メトキシブチル基、エトキシプロピル基、プロポキシエチル基、メトキシペンチル基、エトキシブチル基、プロポキシプロピル基、ブトキシエチル基、メトキシヘキシル基、エトキシペンチル基、プロポキシブチル基、ブトキシプロピル基、ペントキシエチル基、メトキシヘプチル基、エトキシヘキシル基、プロポキシペンチル基、ブトキシブチル基、ペントキシプロピル基、ヘキシロキシエチル基等の直鎖状のもの、２−メトキシブチル基、３−メトキシブチル基等の枝分かれしたものを例示できる。
【００１１】
アクリル酸アルコキシアルキルから誘導された単位の量が５０ｗｔ％を超えるものとする理由は、高い水蒸気透過率、具体的には、３７℃、４０％ＲＨの条件下で１１００ｇ／（m2・２４時間）以上の透過率を得るためである。この量は、好ましくは５５〜９７ｗｔ％、更に好ましくは６０〜９５ｗｔ％である。５５〜９７ｗｔ％であれば、更に優れた水蒸気透過率及び適度な凝集力、具体的には、皮膚等へ適用貼付した後に、剥がすときでも凝集破壊を生じることがなく、且つ後述するＬＩＦＴが１０％未満の凝集力が得られ、６０〜９５ｗｔ％であれば、更に透過率が向上し、接着力のばらつきも小さくなるためである。
【００１２】
本発明の第２の態様は、ホモポリマーのＴｇが−３５℃以下のアクリル酸アルコキシアルキルから誘導された単位（以下「ａ成分」という。）を５０ｗｔ％を超える量及びホモポリマーのＴｇが２５℃以上のビニルモノマーから誘導された単位（以下「ｂ成分」という。）を０．１〜２０ｗｔ％含む医療用粘着剤である。前記いずれの単位もビニル基のビニル重合により誘導された単位である。
【００１３】
ａ成分に関しては第１の態様で述べたことがそのままいえる。ｂ成分の存在理由は、これによって他の性質を損なうことなく更に高い凝集力を得るためである。即ち、ｂ成分のＴｇが２５℃以上であることが必要なのは、２５℃未満では高い凝集力を得ることが困難なためである。更に、このＴｇが３５℃以上、更に好適には５０℃以上であれば、少量で他の性質を落とすことなく更に一層高い凝集力が得られる。
【００１４】
ｂ成分の存在量は０．１〜２０ｗｔ％である。０．１ｗｔ％未満ではａ成分単独の場合に較べて更に高い凝集力を得ることが困難である。２０ｗｔ％を超えると濡れ性が低下し、適当な接着性が得られない。ｂ成分の存在量は、より好ましくは０．５〜１８ｗｔ％である。この範囲であれば、医療用粘着剤としての凝集力と接着力のバランスが良好であり、皮膚へ適用貼付している間は、充分皮膚へ保持接着しており、また、剥がす際にも皮膚への粘着剤の、のり残りのおそれが無いためである。また、ｂ成分の存在量は、一層好ましくは１〜１５ｗｔ％である。この範囲では更に凝集力と接着力のバランスが良好であるからである。
【００１５】
ｂ成分の具体例としては、極性モノマーから誘導された単位として、アクリル酸、メタアクリル酸、アクリルアミド、メタアクリルアミド、Ｎ，Ｎ−ジメチルアクリルアミド、Ｎ，Ｎ−ジメチルメタアクリルアミド等のジアルキルアクリルアミド及びジアルキルメタアクリルアミド、Ｎ−ビニル−２−ピロリドン、ビニルピロリドン等から誘導された単位、非極性モノマーから誘導された単位として、ポリスチレンマクロモノマーから誘導された単位があり、これらの単独又は組み合わせが用いられる。
【００１６】
本発明の第３の態様は、第２の態様で述べたａ成分を５０ｗｔ％を超える量、ｂ成分を０．１〜２０ｗｔ％、及びホモポリマーのＴｇが２５℃未満の、ａ成分を除くビニルモノマーから誘導された単位（以下「ｃ成分」という。）０．１〜４９．９ｗｔ％含む医療用粘着剤である。
【００１７】
ａ成分及びｂ成分については、第１の態様及び第２の態様で述べたのと同じことがいえる。ｃ成分の存在理由は、更に本発明粘着剤の接着性と凝集力のバランス向上のため、あるいは更に水蒸気透過性の向上のためである。
【００１８】
ｃ成分の存在量は、０．１〜４９．９ｗｔ％である。ｃ成分の存在量が０．１ｗｔ％未満であると存在の効果が少ないためであり、一方、４９．９ｗｔ％を超えると水蒸気透過性が低下したり、凝集力が低下するためである。ｃ成分の存在量の更に好適な範囲は０．５〜４０ｗｔ％である。この範囲では更にその機能（本発明粘着剤の接着性と凝集力とのバランス向上、及び水蒸気透過性の向上）が大きく、１〜３０ｗｔ％の範囲であれば、更にその機能が大きい。
【００１９】
ｃ成分の具体例としては、ブチルアクリレート、ブチルメタアクリレート、ヘキシルアクリレート、ヘキシルメタアクリレート、イソオクチルアクリレート、イソオクチルメタアクリレート、ｎ−オクチルアクリレート、ｎ−オクチルメタアクリレート、２−エチルヘキシルアクリレート、２−エチルヘキシルメタアクリレート、イソノニルアクリレート、イソノニルメタアクリレート、ドデシルアクリレート、ドデシルメタアクリレート等の炭素原子数４〜１２のアルキル基を有するアルキルアクリレート及びアルキルメタアクリレート；メトキシエチルアクリレート、メトキシエチルメタアクリレートの様な炭素原子数３のアルコキシアルキル基を有するアルコキシアルキルアクリレート及びアルコキシアルキルメタアクリレート；ヒドロキシエチルアクリレート、ヒドロキシエチルメタアクリレート、ヒドロキシプロピルアクリレート、ヒドロキシプロピルメタアクリレート、ヒドロキシブチルアクリレート、ヒドロキシブチルメタアクリレート等のヒドロキシアルキル基の炭素原子数が２〜１０のヒドロキシアルキルアクリレート及びヒドロキシアルキルメタアクリレート；並びにエチレングリコールの繰り返し単位数が９又は１６のメトキシポリ（エチレングリコール）アクリレート及びメトキシポリ（エチレングリコール）メタアクリレート並びにテトラメチレングリコールの繰り返し単位が２２２のメトキシポリ（テトラメチレングリコール）アクリレート等のアルコキシポリ（アルキレングリコール）アクリレート及びアルコキシポリ（アルキレングリコール）メタアクリレートがある。
【００２０】
上記アルキルアクリレート及びアルキルメタアクリレートのアルキル基の炭素原子数は３以下であると、Ｔｇが高く、接着力を低下させるおそれがある。一方、炭素原子数が１３以上であると水蒸気透過性を低下させるおそれがある。
【００２１】
上記炭素原子数３のアルコキシアルキル基を有するアルコキシアルキルアクリレート及びアルコキシアルキルメタアクリレートは、所定量存在すると接着力の低下を防止しつつ水蒸気透過性を向上させる。この種の化合物のアルコキシアルキル基の炭素原子数が２のものは入手が困難である。
【００２２】
上記ヒドロキシアクリレート及びヒドロキシメタアクリレートのヒドロキシアルキル基の炭素原子数が１のもの及び１１以上のものは入手が困難である。
【００２３】
上記アルコキシポリ（アルキレングリコール）アクリレート及びアルコキシポリ（アルキレングリコール）メタアクリレートにおけるアルキレングリコールの炭素原子数は２〜４が好適である。また、アルキレングリコールの繰り返し単位数は２〜３００が好適である。これらの範囲以外であると、水蒸気透過性が低下するおそれがある。
【００２４】
その他、本発明の粘着剤に架橋剤を添加することにより、凝集力を高めることができる。例えば、イソシアネート系、エポキシ系、アジリジン系、フェノール系等の架橋剤を、凝集力の向上のために添加することができる。添加量としては０．０１〜１ｗｔ％が好適である。０．０１ｗｔ％未満では架橋性に乏しく、１ｗｔ％を超えるとタック性に乏しくなるためである。
【００２５】
また、本発明の粘着剤に薬剤を添加することにより、薬効を付加することができる。薬剤としては、抗菌剤、催眠鎮静薬、解熱鎮痛消炎薬、興奮覚醒薬、鎮暈薬、精神神経薬、骨格筋弛緩薬、鎮痙薬、抗パーキンソン薬、抗ヒスタミン薬、強心薬、不整脈用薬、血圧降下薬、血管収縮薬、冠血管拡張薬、末梢血管拡張薬、その他循環器用薬、呼吸促進薬、鎮咳去痰薬、各種ホルモン類、化膿性疾患用外用薬、鎮痛・鎮痒み・収斂・消炎薬、寄生性皮膚疾患用薬、各種ビタミン類、止血薬、血液凝固阻止薬、解毒薬、習慣性中毒薬、糖尿病用薬、抗悪性腫瘍薬、麻酔などの薬理作用を発揮する薬物が例示される。これら薬剤の添加量は、適度な接着力、凝集力及び薬効を得るため、０．０５〜２５ｗｔ％が好適である。
【００２６】
また、本発明粘着剤には可塑剤を添加することにより、適度な接着力、凝集力及び可塑化効果をより容易に得ることができる。この可塑剤の例としては、多価アルコール、例えばポリエチレングリコール、ポリプロピレングリコール、グリセリン等が挙げられる。これら可塑剤の添加量は、０．１〜１０ｗｔ％が好適である。
【００２７】
また、本発明粘着剤には親水性ポリマー粒子を添加することにより、粘着剤の吸水力を向上させることができる。この親水性ポリマー粒子の例としては、ポリビニルアルコール、ポリアクリルアミド、ポリビニルピロリドン等の部分架橋体である。これら親水性ポリマー粒子の添加量は、本発明の粘着剤の適度な接着力、凝集力及び吸水効果を考慮して、０．１〜３０ｗｔ％が好適である。
【００２８】
また、本発明粘着剤には発明粘着剤の接着性、タック性を向上させるため、粘着付与剤を添加することができる。この粘着剤の例としては、ロジン系、テルペン系、石油樹脂系の粘着剤がある。これらの添加量は、本発明粘着剤の適度な接着力、凝集力を考慮して、１〜３０ｗｔ％が好適である。
【００２９】
また、本発明粘着剤には充填材を添加することができる。これによって本発明粘着剤の凝集力を高め、コストを低減し、更には酸化防止効果を付与することができる。この充填材の例としては、タルク、炭酸カルシウム、クレー、カオリン、シリカ、硫酸バリウム、硫酸カオリン、水酸化アルミニウム、酸化亜鉛、酸化カルシウム、酸化チタン、アルミナ、マイカ、ベントナイト等がある。
【００３０】
本発明粘着剤は、上記第１〜３の態様の重合体を構成する単位の由来するモノマーのを用いて、次の方法により重合して作ることができる。例えば、溶液重合、エマルジョン重合、塊状重合、サスペンジョン重合等が採用可能である。特に、エマルジョン重合及びサスペンジョン重合は重合体の分子量が高く、凝集力が高くなる点で良好であり、溶液重合は分子量分布が比較的狭く、接着力のバラツキが小さい点で良好であり、塊状重合は溶媒を使用しない点で好適である。
【００３１】
本発明粘着剤は、基材と積層して医療ドレッシング材とした後又はその前に、滅菌を兼ねて、粘着剤に架橋を施すため、放射線を照射することが好適である。放射線としてはコバルト６０等のγ線、電子線等が使用できる。照射量は１〜１００ｋＧｙが好ましい。尚、後述する実施例２及び８において、コバルト６０のγ線を、放射線照射装置により１０ｋＧｙの照射量となるように照射した。その結果、実施例２及び８の粘着剤は、部分架橋され、ソックスレー抽出器を用いてゲル分率を測定したところ、実施例２では４２％、実施例８では６０％の値が得られた。
【００３２】
本発明粘着剤を、基材の上に、ナイフコーター、ロールコーター、ダイコーター等で塗布することにより、ドレッシング材を製造することが可能である。また、剥離紙に粘着剤を塗布した後、粘着剤が基材に接するようにラミネーターで基材上にラミネートすることも可能である。上記塗布の後、オーブン温度５０〜１２０℃で、１〜１０分乾燥することが好適である。
【００３３】
この様に基材の上に塗布した粘着剤の厚さは１０〜１００μm が好ましい。１０μm 未満ではドレッシング材の接着力が弱く、一方、１００μm を超えると粘着剤の塗布及び乾燥が困難となるためである。
【００３４】
この様にして作成したドレッシング材の皮膚への接着力は３０〜５００ｇ／インチが好ましい。接着力が３０ｇ／インチ未満では剥がれやすく、５００ｇ／インチを超えると皮膚を傷つけるおそれがあるからである。より好ましくは、この接着力は４０〜４００ｇ／インチ、最も好ましくは５０〜３００ｇ／インチである。
【００３５】
この基材の材料としては、ポリエーテルウレタン、ポリエステルウレタン、ポリエーテルポリアミドブロックコポリマー、ポリアクリレート、ポリメタアクリレート、ポリエチレン、ポリプロピレン、ポリアミド、ポリエステル、フッ素系樹脂等の水蒸気透過性に優れた、又は水蒸気透過性の構造にできる素材を好適に使用できる。
【００３６】
ポリエーテルウレタンは、適度な伸びがあり、また水蒸気透過性が特に優れている点で好適である。ポリエステルウレタンも、適度な伸びがあり、またコストがポリエーテルウレタンよりも安価な点で、ポリエーテルポリアミドブロックコポリマーは、適度な伸び、水蒸気透過性が良い点で、ポリアクリレート及びポリメタアクリレートは水蒸気透過性が高く耐侯性の優れている点で、ポリエチレン、ポリプロピレン及びポリエステルは加工容易で、低温でも適度な伸びがあり、且つ水蒸気透過性の優れた構造としうる点で、好ましい。
【００３７】
前記基材は、織布、不織布、多孔性膜、フィルム成形品の形態を取りうる。織布、不織布及び多孔性膜は水蒸気透過性が良好な点で、フィルム成形品はバクテリア遮蔽性及び防水性が良好な点で好適である。
【００３８】
前記基材の厚さは１０〜１００μm が好適である。１０μm 未満ではシワが入り易く、使用操作が困難であり、一方１００μm を超えると皮膚の動きへの追従性が悪くなる点で好ましくない。この厚さは、好ましくは１５〜６０μm であり、更に好ましくは２０〜４０μm である。
【００３９】
この基材は透明、半透明又は不透明であり得る。透明なものは貼付箇所が目視可能なため、最も好ましい。この基材はプライマー処理がなされていてもよい。この場合は、基材の粘着剤との接着力が向上して好ましい。この基材は背面処理がなされていてもよい。即ち、剥離処理のため、シリコーン処理やフッ素系樹脂処理を施すことが好適である。
【００４０】
【実施例】
次に、本発明を実施例を挙げて説明するが、本発明はこれらによって限定されるものではない。以下の実施例及び比較例において「部」とあるのは、特に断らない限り、重量部を表す。
【００４１】
（実施例１〜２３、比較例１〜６）
重合溶媒としての酢酸エチル３００部、開始剤としてのアゾビスイソブチロニトリル０．３部及び下記表１及び表２に示すモノマーを表１及び表２に示す量、反応容器内に仕込み、反応容器内を窒素置換した後、５５℃で２０時間重合を行った。そして、得られた重合体を以下の試験に供した。なお、実施例１〜１１、１４、１５、１７、２２及び２３は参考例である。
【００４２】
（水蒸気透過率の測定）
厚さ５０μm のシリコーン処理剥離紙上に、乾燥後の塗布重量が２５ｇ／m2、厚さが２５μm となるように上記重合体を粘着剤として塗布し、６５℃にて１０分間乾燥した。そして基材として、厚さ８０μm の多孔質ポリエチレンフィルム上に上記粘着剤をラミネートした後、上記剥離紙を剥がして測定用サンプルとした。前記多孔質ポリエチレンフィルムは、ここに述べる方法で測定して水蒸気透過率１２０００ｇ／m2であり、粘着剤の水蒸気透過率に比較して遙に高い値を持つものであった。２０ｇの蒸留水をアルミニウム製の容器に入れ、上記のサンプルの粘着剤層を下にして容器の口をシールし、この場合、容器中の蒸留水が上記粘着剤に接触しないようにした。これを３７℃、相対湿度４０％の恒温恒湿槽に入れ、容器からの減少水量を測定し、粘着剤層の水蒸気透過率を算出した。その結果を表１及び表２に示す。
【００４３】
（接着力測定）
厚さ５０μm のシリコーン処理剥離紙上に、乾燥後の塗布重量が２５ｇ／m2、厚さが２５μm となるように上記重合体を粘着剤として塗布し、６５℃にて１０分間乾燥した。その後、実施例１〜９及び比較例１〜６では厚さ３０μm の高水蒸気透過性ポリエーテルウレタンフィルムを、実施例１０〜１６では厚さ４０μm の高水蒸気透過性ポリエーテルポリアミドフィルムを、実施例１７〜２３では厚さ４０μm の高水蒸気透過性多孔質ポリエチレンフィルムを基材とし、上記粘着剤をラミネートし、接着力測定用サンプルとして、２．５４cm（１インチ）×７．５６cm（３インチ）の試験片を作製した。皮膚に対する接着強さを測定するために、被着体を健常人の皮膚として、１８０°剥離強さ（ｇ／２．５４cm（１インチ））を測定した。試験速度は１５．２cm（６インチ）／分とした。健常人の皮膚に上記試験片を貼付し、その直後に測定した接着強さ（ｇ／２．５４cm（１インチ））をＴ０とした。また健常人の皮膚に上記試験片を貼付してから４８時間経過した後測定した接着強さ（ｇ／２．５４cm（１インチ））をＴ４８とし、その時の皮膚から剥がれたサンプルの平均面積％をＬＩＦＴとした。それらの結果を表１及び表２に示す。
【００４４】
0003717952.tif 000002
0003717952.tif 000003
【００４５】
0003717952.tif 000004
【００４６】
（表１及び表２の注）
ＢＯＥＡ：ブトキシエチルアクリレート。
ＥＯＢＡ：エトキシブチルアクリレート。
ＨＯＥＡ：ヘキシロキシエチルアクリレート。
ＥＯＥＡ：エトキシエチルアクリレート。
ＭＯＥＡ：メトキシエチルアクリレート。
ＡＭ９０Ｇ：エチレングリコールの繰り返し単位が９のメトキシポリ（エチレングリコール）アクリレート（新中村化学社製）。
ＩＯＡ：イソオクチルアクリレート。
ＡＣＭ：アクリルアミド。
ＮＶＰ：Ｎ−ビニル−２ピロリドン。
ＡＡ：アクリル酸。
ＥＯＡ：エチレングリコールの繰り返し単位が１６のメトキシポリ（エチレングリコール）アクリレート（米国３Ｍ社製）。
ＭＡ：メチルアクリレート。
３−ＭＢＡ：メトキシブチルアクリレート。
【００４７】
【発明の効果】
本発明によれば、高い水蒸気透過性（具体的には３７℃、４０％ＲＨ下に、１１００ｇ／（m2・２４時間）以上）を有し、剥がれにくくかつ剥がすときに皮膚を傷つけない適度の初期接着力及びそのような適度な接着力持続性並びに適度の凝集力を有する医療ドレッシング材用粘着剤が提供される。